(57)【要約】【課題】  再現性にすぐれ、良好な成形性を有し、無加湿状態で高いプロトン伝導性を有するプロトン伝導性電解質及び触媒粒子で構成される燃料電池用触媒層、これを用いた、燃料電池用ガス拡散電極、燃料電池用膜・電極接合体、及び燃料電池、並びにフィルム基材付き燃料電池用触媒層を提供する。【解決手段】  本発明による燃料電池用触媒層は、金属リン酸塩及びリン酸類で構成されたプロトン伝導性電解質と、触媒粒子で構成されている。金属リン酸塩は、下記式（１）で表される化合物からなる。   Ｍ１−ｘＮｘＰ２Ｏ７                                          ・・・（１） (ここで、Ｍ，Ｎは金属元素、Ｘは０≦Ｘ＜０．５であり、ＭがＺｒ，Ｃｓ，Ｓｎ，Ｔｉ，Ｓｉ，Ｇｅ，Ｐｂ，Ｃａ，Ｍｇ及びＡｌの群から選ばれる１種であり、ＮがＡｌ，Ｉｎ，Ｂ，Ｇａ，Ｓｃ，Ｙｂ，Ｃｅ，Ｌａ及びＳｂの群から選ばれる１種である。)【選択図】図１
2010245019.tif 000002
【特許請求の範囲】
【請求項１】
金属リン酸塩及びリン酸類で構成されたプロトン伝導性電解質と、触媒で構成されたことを特徴とする燃料電池用触媒層。
【請求項２】
前記金属リン酸塩が、下記式（１）で表される化合物からなることを特徴とする請求項１に記載の燃料電池用触媒層。
Ｍ１−ｘＮｘＰ２Ｏ７                                        ・・・（１）
(ここで、Ｍ，Ｎは金属元素、Ｘは０≦Ｘ＜０．５であり、ＭがＺｒ，Ｃｓ，Ｓｎ，Ｔｉ，Ｓｉ，Ｇｅ，Ｐｂ，Ｃａ，Ｍｇ及びＡｌの群から選ばれる１種であり、ＮがＡｌ，Ｉｎ，Ｂ，Ｇａ，Ｓｃ，Ｙｂ，Ｃｅ，Ｌａ及びＳｂの群から選ばれる１種である。) 
【請求項３】
前記ＭがＳｎ又はＣｓであり、前記ＮがＩｎ又はＡｌであり、前記Ｍ及び前記Ｎの原子数をそれぞれ［Ｍ］及び［Ｎ］、前記金属リン酸塩及びリン酸類のリンの原子数の合計を［Ｐ］として、［Ｍ］，［Ｎ］及び［Ｐ］の関係が下記式（２）で表されることを特徴とする請求項１又は２に記載の燃料電池用触媒層。
２＜ ［Ｐ］／（［Ｍ］＋［Ｎ］） ≦ ４                   ・・・（２）
【請求項４】
バインダーを含有することを特徴とする請求項１〜３のいずれか１項に記載の燃料電池用触媒層。
【請求項５】
前記バインダーが、フッ素系又は炭化水素系ポリマーであることを特徴とする請求項４に記載の燃料電池用触媒層。
【請求項６】
前記バインダーが、フッ素系又は炭化水素系イオノマーであることを特徴とする請求項４に記載の燃料電池用触媒層。
【請求項７】
請求項１〜６のいずれか１項に記載の燃料電池用触媒層が、５０〜３００℃で熱処理されたことを特徴とする燃料電池用触媒層。
【請求項８】
請求項１〜７のいずれか１項に記載の燃料電池用触媒層が、ガス拡散層上に配置されて構成されたことを特徴とする燃料電池用ガス拡散電極。
【請求項９】
請求項１〜７のいずれか１項に記載の燃料電池用触媒層が、電解質膜上に配置されて構成されたことを特徴とする燃料電池用膜・電極接合体。
【請求項１０】
請求項８に記載の燃料電池用ガス拡散電極が、電解質膜上に配置されて構成されたことを特徴とする燃料電池用膜・電極接合体。
【請求項１１】
前記電解質膜が、フッ素系又は炭化水素系電解質膜であることを特徴とする請求項９又は１０に記載の燃料電池用膜・電極接合体。
【請求項１２】
前記電解質膜が、金属リン酸塩及びリン酸類で構成されたことを特徴とする請求項９又は１０に記載の燃料電池用膜・電極接合体。
【請求項１３】
前記電解質膜が、リン酸ドープポリベンズイミダゾール膜で構成されたことを特徴とする請求項９又は１０に記載の燃料電池用膜・電極接合体。
【請求項１４】
請求項９〜１３のいずれか１項に記載の燃料電池用膜・電極接合体と、
一対のセパレータと
を備え、前記燃料電池用膜・電極接合体が、前記セパレータに挟持されたことを特徴とする燃料電池。
【請求項１５】
請求項１〜７のいずれか１項に記載の燃料電池用触媒層が、フィルム基材上に配置されて構成されたことを特徴とするフィルム基材付き燃料電池用触媒層。
【請求項１６】
前記フィルム基材が、金属箔、ポリイミドフィルム及びフッ素樹脂膜から選ばれる１種であることを特徴とする請求項１５に記載のフィルム基材付き燃料電池用触媒層。
【発明の詳細な説明】
【技術分野】
【０００１】
本発明は、燃料電池用触媒層、燃料電池用ガス拡散電極、燃料電池用膜・電極接合体、及び燃料電池、並びにフィルム基材付き燃料電池用触媒層に関し、特に、金属リン酸塩及びリン酸並びに触媒粒子を用いた、燃料電池用触媒層、燃料電池用ガス拡散電極、燃料電池用膜・電極接合体、及び燃料電池、並びにフィルム基材付き燃料電池用触媒層に関する。
【背景技術】
【０００２】
近年、環境意識の高まりとともに、ＣＯ２や汚染物質を排出しないクリーンエネルギーとして燃料電池が注目されている。その中でも、エネルギー効率が高く、温度領域が１００℃前後と一般用に取り扱いやすい固体高分子電解質を用いたＰＥＦＣ（固体高分子形燃料電池）の開発に注力がなされている。
【０００３】
プロトンを伝導する高分子電解質としては、一般的にＮａｆｉｏｎ（登録商標）で知られているパーフルオロスルホン酸等が用いられているが、プロトン伝導機構がＨ３Ｏ＋の状態でプロトンを伝導するＶｅｈｉｃｌｅ（運搬）機構であるため、加湿機構を備える必要があり、このためシステムが煩雑になるという問題点がある。
【０００４】
加湿の問題を改善した電解質としては、リン酸を含浸させたＰＢＩ（ポリベンズイミダゾール）膜が開示されている（例えば、特許文献１参照。）。しかし、この膜は９０％以上が液体リン酸で構成されているため、強酸であるリン酸がしみ出しやすいことや、液体シールを厳密に行わなければならないこと、さらにセルを作製する際にリン酸のしみ出しによりＭＥＡ（膜・電極接合体）の作製が困難であること、等の問題点がある。
【０００５】
一方、無加湿状態でプロトン伝導性を有するプロトン伝導性電解質として金属リン酸塩が知られている（例えば、特許文献２参照。）。また、金属リン酸塩の一部に別種の金属をドープしたものも開示されている（例えば、特許文献３，４参照。）。
【先行技術文献】
【特許文献】
【０００６】
【特許文献１】特表２００１−５１０９３１号公報
【特許文献２】特開２００５−２９４２４５号公報
【特許文献３】特開２００８−５３２２４号公報
【特許文献４】特開２００８−５３２２５号公報
【発明の概要】
【発明が解決しようとする課題】
【０００７】
上記金属リン酸塩は、電解質膜として用いられる以外に、触媒層や触媒電極にも用いることができる。
しかしながら、上記金属リン酸塩の場合、合成過程で必要となる３５０℃以上の熱処理の際に、リン酸が消失するおそれがあるため、製造物の再現性が得られず、合成条件のコントロールが困難であるといった問題がある。また、触媒層の形成においては、金属リン酸塩が粉体であるため、成形が困難であるといった問題点がある。
【０００８】
本発明の目的は、再現性にすぐれ、良好な成形性を有し、無加湿状態で高いプロトン伝導性を有するプロトン伝導性電解質及び触媒粒子で構成される燃料電池用触媒層、これを用いた、燃料電池用ガス拡散電極、燃料電池用膜・電極接合体、及び燃料電池、並びにフィルム基材付き燃料電池用触媒層を提供することにある。
【課題を解決するための手段】
【０００９】
上記目的を達成するために、請求項１に記載の発明は、金属リン酸塩及びリン酸類で構成されたプロトン伝導性電解質と、触媒で構成されたことを特徴とする燃料電池用触媒層である。
【００１０】
また、請求項２に記載の発明は、前記金属リン酸塩が、下記式（１）で表される化合物からなることを特徴とする請求項１に記載の燃料電池用触媒層である。
Ｍ１−ｘＮｘＰ２Ｏ７                            ・・・（１）
（ここで、Ｍ，Ｎは金属元素、Ｘは０≦Ｘ＜０．５であり、ＭがＺｒ，Ｃｓ，Ｓｎ，Ｔｉ，Ｓｉ，Ｇｅ，Ｐｂ，Ｃａ，Ｍｇ及びＡｌの群から選ばれる１種であり、ＮがＡｌ，Ｉｎ，Ｂ，Ｇａ，Ｓｃ，Ｙｂ，Ｃｅ，Ｌａ及びＳｂの群から選ばれる１種である。）
【００１１】
また、請求項３に記載の発明は、前記ＭがＳｎ又はＣｓであり、前記ＮがＩｎ又はＡｌであり、前記Ｍ及び前記Ｎの原子数をそれぞれ［Ｍ］及び［Ｎ］、前記金属リン酸塩及びリン酸類のリンの原子数の合計を［Ｐ］として、［Ｍ］，［Ｎ］及び［Ｐ］の関係が下記式（２）で表されることを特徴とする請求項１又は２に記載の燃料電池用触媒層である。
２＜ ［Ｐ］／（［Ｍ］＋［Ｎ］） ≦ ４       ・・・（２）  
【００１２】
また、請求項４に記載の発明は、バインダーを含有することを特徴とする請求項１〜３のいずれか１項に記載の燃料電池用触媒層である。
【００１３】
また、請求項５に記載の発明は、前記バインダーが、フッ素系又は炭化水素系ポリマーであることを特徴とする請求項４に記載の燃料電池用触媒層である。
【００１４】
また、請求項６に記載の発明は、前記バインダーが、フッ素系又は炭化水素系イオノマーであることを特徴とする請求項４に記載の燃料電池用触媒層である。
【００１５】
また、請求項７に記載の発明は、請求項１〜６のいずれか１項に記載の燃料電池用触媒層が、５０〜３００℃で熱処理されたことを特徴とする燃料電池用触媒層である。
【００１６】
また、請求項８に記載の発明は、請求項１〜７のいずれか１項に記載の燃料電池用触媒層が、ガス拡散層上に配置されて構成されたことを特徴とする燃料電池用ガス拡散電極である。
【００１７】
また、請求項９に記載の発明は、請求項１〜７のいずれか１項に記載の燃料電池用触媒層が、電解質膜上に配置されて構成されたことを特徴とする燃料電池用膜・電極接合体である。
【００１８】
また、請求項１０に記載の発明は、請求項８に記載の燃料電池用ガス拡散電極が、電解質膜上に配置されて構成されたことを特徴とする燃料電池用膜・電極接合体である。
【００１９】
また、請求項１１に記載の発明は、前記電解質膜が、フッ素系又は炭化水素系電解質膜であることを特徴とする請求項９又は１０に記載の燃料電池用膜・電極接合体である。
【００２０】
また、請求項１２に記載の発明は、前記電解質膜が、金属リン酸塩及びリン酸類で構成されたことを特徴とする請求項９又は１０に記載の燃料電池用膜・電極接合体である。
【００２１】
また、請求項１３に記載の発明は、前記電解質膜が、リン酸ドープポリベンズイミダゾール膜で構成されたことを特徴とする請求項９又は１０に記載の燃料電池用膜・電極接合体である。
【００２２】
また、請求項１４に記載の発明は、請求項９〜１３のいずれか１項に記載の燃料電池用膜・電極接合体と、一対のセパレータとを備え、前記燃料電池用膜・電極接合体が、前記セパレータに挟持されたことを特徴とする燃料電池である。
【００２３】
また、請求項１５に記載の発明は、請求項１〜７のいずれか１項に記載の燃料電池用触媒層が、フィルム基材上に配置されて構成されたことを特徴とするフィルム基材付き燃料電池用触媒層である。
【００２４】
また、請求項１６に記載の発明は、前記フィルム基材が、金属箔、ポリイミドフィルム及びフッ素樹脂膜から選ばれる１種であることを特徴とする請求項１５に記載のフィルム基材付き燃料電池用触媒層である。
【発明の効果】
【００２５】
本発明によれば、再現性にすぐれ、良好な成形性を有し、無加湿状態で高いプロトン伝導性を有するプロトン伝導性電解質及び触媒粒子で構成される燃料電池用触媒層、これを用いた、燃料電池用ガス拡散電極、燃料電池用膜・電極接合体、及び燃料電池、並びにフィルム基材付き燃料電池用触媒層を提供することができる。
【図面の簡単な説明】
【００２６】
【図１】本発明の第２の実施の形態に係るフィルム基材付き燃料電池用触媒層の模式的断面図。
【図２】本発明の第３の実施の形態に係る燃料電池用ガス拡散電極の模式的断面図。
【図３】本発明の第４の実施の形態に係る燃料電池用膜・電極接合体の模式的断面図。
【図４】本発明の第５の実施の形態に係る燃料電池用膜・電極接合体の模式的断面図。
【図５】本発明の第６の実施の形態に係る燃料電池の模式的断面図。
【発明を実施するための形態】
【００２７】
以下、本発明の第１乃至第６の実施の形態を説明する。以下に示す第１乃至第６の実施の形態は、この発明の技術的思想を具体化するための材料や製造方法を例示するものであって、この発明の技術的思想は、材料や製造方法等を下記のものに特定するものでない。この発明の技術的思想は、特許請求の範囲において、種々の変更を加えることができる。
【００２８】
[第１の実施の形態]
（燃料電池用触媒層）
本発明の第１の実施の形態に係る燃料電池用触媒層は、金属リン酸塩及びリン酸類で構成されたプロトン伝導性電解質と、触媒で構成される。
【００２９】
本実施の形態において、リン酸類（以下、単に「リン酸」ともいう。）とは、オルトリン酸及びリン酸縮合体をいい、リン酸縮合体としては、ピロリン酸，トリリン酸，メタリン酸（ポリリン酸）等が挙げられる。
【００３０】
本実施の形態に係る金属リン酸塩としては、オルトリン酸塩，ピロリン酸塩等の化合物を挙げることができる。具体的には、リン酸スズ，リン酸ジルコニウム，リン酸セシウム等を挙げることができる。好ましくは、スズやセシウム等の金属の一部がインジウム，アルミニウムやアンチモン等のドーピング金属元素で置換されたピロリン酸塩であるのが良い。
【００３１】
本実施の形態において、金属リン酸塩は、下記式（１）で表される化合物で構成されるのが好ましい。
【００３２】
Ｍ１−ｘＮｘＰ２Ｏ７  ・・・（１）
（ここで、Ｍ，Ｎは金属元素、Ｘは０≦Ｘ＜０．５であり、ＭはＺｒ，Ｃｓ，Ｓｎ，Ｔｉ，Ｓｉ，Ｇｅ，Ｐｂ，Ｃａ，Ｍｇ及びＡｌの群から選ばれる１種であり、Ｎはドーピング金属元素であり、Ａｌ，Ｉｎ，Ｂ，Ｇａ，Ｓｃ，Ｙｂ，Ｃｅ，Ｌａ及びＳｂの群から選ばれる１種である。）
【００３３】
本実施の形態に係る金属リン酸塩は、１種以上の金属酸化物とリン酸を加熱して、熱処理することにより合成することができる。
【００３４】
金属酸化物としては、リン酸と結晶性塩を生成可能なものであれば、特に限定されない。例えば、以下の金属元素からなる酸化物を挙げることができる。すなわち、Ｚｒ，Ｃｓ，Ｓｎ，Ｔｉ，Ｓｉ，Ｇｅ，Ｐｂ，Ｃａ，Ｍｇ及びＡｌ等の金属元素である。
【００３５】
上記金属を主金属として、主金属と異なる金属をドープしてもよい。ドープ金属を用いた場合、上記主金属のうちリン酸塩としての安定性の点から、Ｓｎ，Ｃｓ，Ｔｉ及びＺｒを用いるのが望ましい。
【００３６】
ドープ金属としては、例えば、Ｓｎを主金属として用いた場合、主金属と固溶可能なものであることから、Ｉｎ，Ａｌが好適である。主金属とドープ金属の配合比率は固溶限界により異なるがＳｎを主金属、Ｉｎをドープ金属として用いる場合、例えば、Ｓｎ：Ｉｎ=７：３〜９．８：０．２の範囲が望ましい。
【００３７】
本実施の形態に係るプロトン伝導性電解質は、金属リン酸塩の金属元素及びドープされる金属元素の原子数をそれぞれ［Ｍ］及び［Ｎ］、金属リン酸塩のリンの原子数とリン酸のリンの原子数の合計を［Ｐ］とした場合、下記式（２）を満たすことが好ましい。
【００３８】
２＜［Ｐ］／（［Ｍ］＋［Ｎ］）≦４   ・・・・・（２）
より好ましくは、下記式（３）を満たすことが好ましい。
【００３９】
２．４≦［Ｐ］／（［Ｍ］＋［Ｎ］）≦３．２  ・・・・・（３）
【００４０】
上記式（２）を満たすことにより、高いプロトン伝導性が得られるとともに、成形性が良好なものとなる。
【００４１】
（触媒）
本実施の形態における触媒は、燃料電池におけるアノード及びカソード反応を促進する物質であれば、特に限定されない。例えば、白金担持カーボン，白金−ルテニウム担持カーボン，白金−コバルト担持カーボン、金担持カーボン，銀担持カーボン，鉄−コバルト−ニッケル担持カーボンなどの金属担持カーボンや、白金ブラック，白金−ルテニウムブラック，白金−コバルトブラック，金ブラック，銀ブラックなどの金属微粒子，或いはモリブデンカーバイド等の無機物質を挙げることができる。このうち触媒活性の高い白金担持カーボン，リン酸被毒の少ないモリブデンカーバイド等が好適である。
【００４２】
（バインダー）
本実施の形態における燃料電池用触媒層は、バインダーを含有してもよい。触媒層の形成には、上記金属リン酸塩と触媒のみでも成形可能であるが、これらにバインダーを添加してペースト化したものを塗工・成形することにより、機械強度にすぐれた触媒層を得ることができる。
【００４３】
使用するバインダーは、例えば、ｐＨが約１〜３程度における耐酸性、温度が約５０〜３００℃程度における耐熱性を有するものが好ましい。また、プロトン伝導性を有していても良い。
【００４４】
このようなバインダーとして、フッ素系又は炭化水素系ポリマー，フッ素系又は炭化水素系イオノマーであることが好ましい。
【００４５】
フッ素系ポリマーとしては、テトラフルオロエチレン（ＰＴＦＥ），ポリフッ化ビニリデン，四フッ化エチレン−六フッ化プロピレン共重合体（ＦＥＰ），四フッ化エチレンパーフルオロアルキルビニルエーテル共重合体（ＰＦＡ）などのフッ素樹脂等を用いることができる。
【００４６】
炭化水素系ポリマーとしては炭化水素系化合物を主骨格とする高分子であって、ポリイミド，ポリアミドイミド，ポリスチレンスルファイド，ポリベンズイミダゾール，ポリピリジン，ポリピリミジン，ポリイミダゾール，ポリベンゾチアゾール，ポリベンゾオキザソール，ポリオキサジアゾール，ポリキリノン，ポリキノキサリン，ポリチアジアゾール，ポリテトラザビレン，ポリオキサゾール，ポリチアゾール，ポリビニールピリジン及びポリビニールイミダゾール等が挙げられる。
【００４７】
フッ素系イオノマーとしては、デュポン社のNafion（登録商標），旭硝子社のフレミオン(登録商標) ，旭化成社のアシプレックス(登録商標)のようなパーフルオロスルホン酸や、アクイヴィオン(登録商標)のようなスルホニルフロリドビニルエーテル（ＳＦＶＥ）−テトラフルオロエチレン共重合体等が挙げられる。
【００４８】
炭化水素系イオノマーとしては、ポリアリーレンエーテルスルホン酸，ポリスチレンスルホン酸，シンジオタクチックポリスチレンスルホン酸，ポリフェニレンエーテルスルホン酸，変性ポリフェニレンエーテルスルホン酸，ポリエーテルスルホンスルホン酸，ポリエーテルエーテルケトンスルホン酸，及びポリフェニレンサルファイドスルホン酸等を挙げることができる。
【００４９】
これらのバインダーの中でも、耐久性・結着性の点よりＰＴＦＥ，ポリフッ化ビニリデン，パーフルオロスルホン酸，スルホニルフロリドビニルエーテル（ＳＦＶＥ）−テトラフルオロエチレン共重合体が好適に用いられる。
【００５０】
（燃料電池用触媒層の製造方法）
本実施の形態に係る燃料電池用触媒層の製造方法は、金属リン酸塩とリン酸類からなるプロトン伝導性電解質を熱処理した後、触媒を混合して触媒ペーストを作製する工程と、触媒ペーストを転写基材等の上に塗布して成形した後、熱処理又は乾燥する工程とを備える。
以下、詳細に説明をする。
【００５１】
（ａ）まず、金属リン酸塩を以下のようにして、作製する。
スズ等の主金属及びインジウム等のドーピング金属を含む、それぞれの金属酸化物、金属水酸化物、金属塩化物、或いは金属硝酸化物等と液体リン酸を所定のモル数で配合する。次いで、これに水を加えて、温度、約１００〜３００℃程度で、約１〜３時間程度スターラー等を用いて攪拌して分散させる。この分散液を坩堝に入れて、例えば、約３００〜７００℃程度の温度で焼成する。焼成する時間は、例えば、約１〜３時間程度である。上記高温状態ではリン酸が消失するおそれがあるため、液体リン酸のモル数は大目、例えば、モル当量の約１．１〜１．５倍程度加えるのが望ましい。
【００５２】
焼成時におけるリン酸消失の問題を回避するため、液体リン酸に代えて固体リン酸を用いても良い。固体リン酸を用いる場合は、例えば、リン酸１水素アンモニウム、リン酸２水素アンモニウム等を用いて、スズ等の主金属及びインジウム等のドーピング金属を含む、それぞれの金属酸化物とを所定のモル数で混合する。金属酸化物は、主金属を含む酸化物とドーピング金属を含む酸化物が、主金属とドーピング金属のモル比を、例えば、約９：１〜１：１にして混合されたものがよい。これらを坩堝に投入し、例えば、約３００〜６５０℃程度の温度で、約１〜３時間程度で焼成する。次いで、焼成で得られた生成物をめのう鉢で粉砕して、所望の金属リン酸塩を得ることができる。
固体リン酸を用いることにより、モル当量のリン酸が、金属酸化物と反応し、余剰物は高温により揮発するため余剰のリン酸が付着せず再現性の良い金属リン酸塩を得ることができる。
【００５３】
また、共沈法で作製することも可能である。例えば、スズ等の主金属イオン及びインジウム等のドーピング金属イオンのモル比が、例えば、約９：１〜１：１の割合で混合されたリン酸溶液にリン酸を過剰に添加することにより所望の金属リン酸塩を沈殿させて得ることができる。共沈法によれば、所望の複数の金属イオンを含む溶液から複数種類の難溶性塩を同時に沈殿させることで、均一性の高い粉体を調製することができる。
【００５４】
（ｂ）次に、得られた金属リン酸塩をめのう鉢等で粉砕し、これに液体リン酸を混合し熱処理を行い、この熱処理を行った金属リン酸塩とリン酸の混合物に白金担持カーボン等の触媒とバインダーを所定量添加して触媒ペーストを作製する。
熱処理温度は、例えば、約５０〜３００℃程度、好ましくは約１００〜２５０℃であるのがよい。熱処理温度が、約５０℃程度より低いとリン酸中に含まれる水が除去できず、約３００℃程度を超えるとリン酸が揮発するため好ましくない。また、熱処理時間は、例えば、約１０分〜５時間程度、好ましくは約１０分〜３時間程度である。
【００５５】
なお、熱処理は、この工程（ｂ）或いは後述の工程（ｃ）のいずれかで行ってもよく、また、いずれの工程でも行わなくてもよい。
【００５６】
金属リン酸塩とリン酸類の配合量は質量比で５：０．２〜５：２、好ましくは５：０．３〜５：１．２、より好ましくは５：０．８〜５：１、最も好ましくは５：０．９になるように調整する。
【００５７】
バインダーを用いる場合、（触媒）対（金属リン酸塩及びバインダー）の質量比（固形分）は、１：２〜１：０．１、好ましくは、１：１〜１：０．２５である。この場合、上記バインダーの溶液もしくはディスパージョンに溶剤を加えて作製してもよい。溶媒は、バインダーを凝集させないものが用いられる。具体的には水，エタノール，メタノール，１−ブタノール，ｔ−ブタノール，プロパノール，Ｎ−メチルピロリドン，ジメチルアセトアミド等を挙げることができる。
【００５８】
次いで、これらを分散機で混合・分散して触媒ペーストを得る。分散機としては、超音波分散機、ホモゲナイザー、遊星ボールミル等を用いることができる。
【００５９】
（ｃ）次に、上記触媒ペーストを、例えば、転写基材や電解質膜、電極等の上に塗工して、熱処理又は乾燥をすることにより、燃料電池用触媒層を作製することができる。
熱処理を行う場合、その温度は、例えば、約５０〜３００℃程度であるのがよい。熱処理温度が、約５０〜３００℃程度であるとリン酸中に含まれる水が除去でき、リン酸の揮発を防止できる。また、熱処理時間は、例えば、約１０分〜５時間程度、好ましくは約１０分〜３時間程度である。
【００６０】
また、乾燥方法は、自然乾燥，遠赤乾燥，熱風乾燥，減圧乾燥、加熱等の方法が挙げられる。好ましくは、乾燥時間の観点から、及び塗工膜の面内ばらつき防止のため熱風乾燥又は減圧乾燥であるのがよい。
【００６１】
上記金属リン酸塩と液体リン酸を熱処理することにより、リン酸に含まれる水を揮発させるとともに、金属リン酸塩上のオルトリン酸が縮合してピロリン酸が生成される。そして、このピロリン酸を介して金属リン酸塩が架橋される等により金属リン酸塩周辺にリン酸とのネットワークが形成され、電荷を有するリン酸が高密度に集積することにより良好なプロトン伝導性が発現するとともに、電解質の強度が増大するものと考えられる。
【００６２】
本実施の形態によれば、再現性にすぐれ、良好な成形性を有し、無加湿状態で高いプロトン伝導性を有する燃料電池用触媒層を提供することができる。
【００６３】
[第２の実施の形態]
（フィルム基材付き燃料電池用触媒層）
本発明の第２の実施の形態に係るフィルム基材付き燃料電池用触媒層１１は、図１に示すように、第１の実施の形態に記載の燃料電池用触媒層２，３が、フィルム基材７上に配置されて構成される。
【００６４】
フィルム基材７としては、シート状或いはフィルム状のものであれば、特に限定されないが、例えば、金属箔、高分子フィルム等が挙げられる。これらの他、アート紙，コート紙，軽量コート紙等の塗工紙，ノート用紙，コピー用紙等の非塗工紙等であってもよい。
【００６５】
高分子フィルムとしては、ポリイミド，ポリエチレンテレフタレート（ＰＥＴ），ポリパルバン酸アラミド，ポリアミド（ナイロン），ポリサルホン，ポリエーテルサルホン，ポリフェニレンサルファイド，ポリエーテル・エーテルケトン，ポリエーテルイミド，ポリアリレート，ポリエチレンナフタレート等が挙げられる。
【００６６】
また、ポリエチレンテトラフルオロエチレン共重合体（ＥＴＦＥ），ＦＥＰ，ＰＦＡ，ＰＴＦＥ等の耐熱性フッ素樹脂を用いることもできる。
【００６７】
本実施の形態に係るフィルム基材付き触媒層１１は、第１の実施の形態で示したのと同様の触媒ペーストをフィルム基材７上の一方の面に形成し、熱処理することにより触媒層２，３を形成して製造することができる。
【００６８】
触媒層２，３の厚みは、電極基材の種類、電解質膜の厚み等を考慮して適宜決定すればよいが、通常約１００〜３０００μｍ程度、好ましくは、約３００〜２０００μｍ程度であるのがよい。
【００６９】
触媒ペーストのフィルム基材７上への形成方法としては、特に限定されるものではなく、例えば、ナイフコーター，バーコーター，スプレー，ディップコーター，スピンコーター，ロールコーター，ダイコーター，カーテンコーター，スクリーン印刷，圧延法等の一般的な方法を適用することができる。 厚塗りの場合は、圧延法を用いるのが好ましい。
【００７０】
なお、上述の熱処理は行ってもよく、又は行わなくてもよい。好ましくは、熱処理するのがよい。熱処理をする場合、熱処理温度は、例えば、約５０〜３００℃程度であるのがよい。熱処理温度が、約５０〜３００℃程度であるとリン酸中に含まれる水が除去でき、リン酸の揮発を防止できる。また、熱処理時間は、例えば、約１０分〜５時間程度、好ましくは約１０分〜３時間程度である。
【００７１】
本実施の形態によれば、再現性にすぐれ、良好な成形性を有し、無加湿状態で高いプロトン伝導性を有するフィルム基材付き燃料電池用触媒層１１を提供することができる。
【００７２】
[第３の実施の形態]
（燃料電池用ガス拡散電極）
本発明の第３の実施の形態に係る燃料電池用ガス拡散電極１２は、図２に示すように、第１の実施の形態に記載の燃料電池用触媒層２，３が、ガス拡散層４，５上に配置されて構成される。
【００７３】
ガス拡散層４，５としては、カーボンペーパー，カーボンクロス，カーボンフェルト等が用いられる。また、これらに撥水処理を行ったものを用いても良い。
また、ガス拡散層４，５に触媒ペーストを塗工した場合のしみこみを防ぐため平坦化層を設けたガス拡散層を用いることが望ましい。
【００７４】
本実施の形態に係る燃料電池用ガス拡散電極１２は、第１の実施の形態で示したのと同様の触媒ペーストをガス拡散層４，５上の一方の面に形成し、熱処理することにより触媒層２，３を形成して製造することができる。
【００７５】
触媒ペーストの塗工量としては、例えば、白金担持カーボンを用いる場合、白金担持量として約０．１〜３．０ｍｇ／ｃｍ２程度、好ましくは、約０．２〜１．０ｍｇ／ｃｍ２程度であるのがよい。
【００７６】
ガス拡散層４，５への触媒ペーストの塗工方法は、特に限定されるものではなく、例えば、スクリーン印刷，ブレードコート，ダイコート，スプレー塗工，ディスペンサー塗工，インクジェット塗工を用いることができる。このうち触媒ペーストの簡便さよりスクリーン印刷，ブレードコートを用いるのが好ましい。
【００７７】
なお、上述の熱処理は行ってもよく、又は行わなくてもよい。好ましくは、熱処理するのがよい。熱処理をする場合、熱処理温度は、例えば、約５０〜３００℃程度であるのがよい。熱処理温度が、約５０〜３００℃程度であるとリン酸中に含まれる水が除去でき、リン酸の揮発を防止できる。また、熱処理時間は、例えば、約１０分〜５時間程度、好ましくは約１０分〜３時間程度である。
【００７８】
また、本実施の形態に係る燃料電池用ガス拡散電極１２は、第２の実施の形態におけるフィルム基材付き触媒層１１を用いて、デカール法によりガス拡散層４，５上に触媒層２，３を形成し、フィルム基材７を剥離することにより燃料電池用膜・電極接合体１３を製造することも可能である。
【００７９】
本実施の形態によれば、再現性にすぐれ、良好な成形性を有し、無加湿状態で高いプロトン伝導性を有する燃料電池用ガス拡散電極１２を提供することができる。
【００８０】
[第４の実施の形態]
（燃料電池用膜・電極接合体）
本発明の第４の実施の形態に係る燃料電池用膜・電極接合体１３は、図３に示すように、第１の実施の形態に記載の燃料電池用触媒層２，３が、電解質膜１上に配置されて構成される。
【００８１】
電解質膜１としては、フッ素系又は炭化水素系電解質膜であるのがよい。また、上記した金属リン酸塩及びリン酸で構成されたプロトン伝導性電解質からなる電解質膜１であってもよい。また、リン酸ドープポリベンズイミダゾールからなる電解質膜１を用いることもできる。
【００８２】
フッ素系電解質膜として、例えば、パーフルオロスルホン酸等からなる電解質膜を挙げることができる。炭化水素系電解質膜としては、ポリアリーレンエーテルスルホン酸，ポリスチレンスルホン酸，シンジオタクチックポリスチレンスルホン酸，ポリフェニレンエーテルスルホン酸，変性ポリフェニレンエーテルスルホン酸，ポリエーテルスルホンスルホン酸，ポリエーテルエーテルケトンスルホン酸，ポリフェニレンサルファイドスルホン酸等からなる電解質膜を挙げることができる。
【００８３】
好ましくは、触媒層２，３に用いる金属リン酸塩複合体との密着性のよい塩基性ポリマーと強酸を含んでなるリン酸ドープポリベンズイミダゾール膜であるのがよい。
【００８４】
塩基性ポリマーとしては、この分野で公知のものを広く使用でき、好ましい塩基性ポリマーとして、例えば、ポリベンズイミダゾール，ポリピリジン，ポリピリミジン，ポリイミダゾール，ポリベンゾチアゾール，ポリベンゾオキザソール，ポリオキサジアゾール，ポリキリノン，ポリキノキサリン，ポリチアジアゾール，ポリテトラザビレン，ポリオキサゾール，ポリチアゾール，ポリビニールピリジン及びポリビニールイミダゾール等が挙げられる。これらの中でも、ポリベンズイミダゾールがより好ましい。
【００８５】
塩基性ポリマーの質量平均分子量は、機械的強度、粘度等の高分子特性、成形の容易性等の観点から、約１，０００〜１０００，０００程度の範囲が好ましく、約２００，０００〜５００，０００程度の範囲がより好ましい。塩基性ポリマーの質量平均分子量は、ゲル浸透クロマトグラフィ（ＧＰＣ）等の公知の手法により測定可能である。
【００８６】
強酸としては、リン酸、硫酸等の無機酸が挙げられる。なお、強酸としてリン酸を使用する場合には、イオン伝導度及び製造容易性の見地から、濃度が約８５〜１２２％（Ｈ３ＰＯ４）程度であることが好ましく、約９５〜１１０％（Ｈ３ＰＯ４）程度であることがより好ましい。
【００８７】
強酸の質量は、塩基性ポリマー及び強酸の総質量の約５〜９９．９％程度であることが好ましく、約３０〜７５％程度であることがより好ましい。強酸の質量が、上記範囲であると、イオン伝導性が一段と良好になり、電解質膜１として優れた機能が発揮される。
【００８８】
本実施の形態に係る燃料電池用膜・電極接合体１３は、第１の実施の形態で示したのと同様の触媒ペーストを電解質膜１上の両面に形成し、熱処理することにより触媒層２，３を形成して製造することができる。
【００８９】
触媒ペーストの塗工量としては、例えば、白金担持カーボンを用いる場合、白金担持量として約０．１〜３．０ｍｇ／ｃｍ２程度、好ましくは、約０．２〜１．０ｍｇ／ｃｍ２程度であるのがよい。
【００９０】
電解質膜１上への触媒ペーストの塗工方法は、特に限定されるものではなく、例えば、スクリーン印刷，ブレードコート，ダイコート，スプレー塗工，ディスペンサー塗工，インクジェット塗工を用いることができる。このうち触媒ペーストの簡便さよりスクリーン印刷，ブレードコートを用いるのが好ましい。
【００９１】
なお、上述の熱処理は行ってもよく、又は行わなくてもよい。好ましくは、熱処理するのがよい。熱処理をする場合、熱処理温度は、例えば、約５０〜３００℃程度であるのがよい。熱処理温度が、約５０〜３００℃程度であるとリン酸中に含まれる水が除去でき、リン酸の揮発を防止できる。また、熱処理時間は、例えば、約１０分〜５時間程度、好ましくは約１０分〜３時間程度である。
【００９２】
また、本実施の形態に係る燃料電池用膜・電極接合体１３は、第２の実施の形態におけるフィルム基材付き触媒層１１を用いて、デカール法により電解質膜１上に触媒層２，３を形成し、フィルム基材7を剥離することにより燃料電池用膜・電極接合体１３を製造することも可能である。
【００９３】
本実施の形態によれば、再現性にすぐれ、良好な成形性を有し、無加湿状態で高いプロトン伝導性を有する燃料電池用膜・電極接合体１３を提供することができる。
【００９４】
[第５の実施の形態]
（燃料電池用膜・電極接合体）
本発明の第５の実施の形態に係る燃料電池用膜・電極接合体１４は、図４に示すように、電解質膜１の両面に、触媒層２（３）及びガス拡散層４（５）がこの順に接合して配置されて構成される。
【００９５】
電解質膜１としては、第４の実施の形態における電解質膜１を用いればよい。
【００９６】
本実施の形態に係る燃料電池用膜・電極接合体１４は、第３の実施の形態で示したのと同様の燃料電池用ガス拡散電極１２を触媒層２，３が第４の実施の形態で示したのと同様の電解質膜１に接するように形成した後、電解質膜１の両側にホットプレス等の熱プレス処理をすることにより製造することができる。なお、この熱プレス処理には、各種のプレス機を用いることができる。
【００９７】
熱プレスする際の加圧レベルは、限定的ではないが、例えば、通常約０．５〜１０ＭＰａ程度、好ましくは、１〜１０ＭＰａ程度に加圧すればよい。
【００９８】
熱プレスする際の加熱温度は、限定的ではないが、例えば、通常約３０〜２００℃程度、好ましくは、５０〜１７０℃程度に加熱すればよい。
【００９９】
また、プレス時間は、加熱温度に応じて適宜決定されるが、例えば、通常約１０〜２４０秒程度、好ましくは、３０〜１５０秒程度とすればよい。
【０１００】
電解質膜ペーストは、第４の実施の形態で示したのと同様の電解質膜の組成物を超音波分散機、ホモゲナイザー、遊星ボールミル等の分散機を用いて混合・分散して得ることができる。
【０１０１】
また、本実施の形態に係る燃料電池用膜・電極接合体１４は、第４の実施の形態における燃料電池用膜・電極接合体１３の両面に、第３の実施の形態で示したのと同様のガス拡散層４，５を圧着により形成して製造してもよい。
【０１０２】
本実施の形態によれば、再現性にすぐれ、良好な成形性を有し、無加湿状態で高いプロトン伝導性を有する燃料電池用膜・電極接合体１４を提供することができる。
【０１０３】
[第６の実施の形態]
（燃料電池）
本発明の第６の実施の形態に係る燃料電池１０は、図５に示すように、第５の実施の形態で示した図４と同様の膜・電極接合体１４と、一対のセパレータ２２，２３とを備える。膜・電極接合体１４は、セパレータ２２，２３に挟持されている。その他の構成は、第５の実施の形態と同様であるので説明は省略する。
【０１０４】
（セパレータ）
セパレータ２２は、酸化剤ガスをガス拡散層４に供給するためのものであり、酸化剤ガスを流通するための酸化剤ガス流路２４を有する。一方、セパレータ２３は、燃料をガス拡散層５に供給するためのものであり、燃料を流通するための燃料流路２５を有する。
【０１０５】
セパレータ２２，２３の材質としては、燃料電池１０内の環境においても安定な導電性を有するものであればよい。一般的には、カーボン板に流路を形成したものが用いられる。また、セパレータ２２，２３は、ステンレススチール等の金属により構成し、その金属の表面にクロム，白金族金属又はその酸化物，導電性ポリマーなどの導電性材料からなる被膜を形成したものであってもよい。
【０１０６】
なお、セパレータ２２，２３は、燃料電池１０を複数個積層して構成した燃料電池に用いる場合、集電体としての機能を有することができる。
【０１０７】
（動作原理）
燃料流路２５に水素ガスあるいはメタノールなどの水素供給可能な燃料が、アノード側ガス拡散層５を介してアノード側触媒層３に供給され、この燃料からプロトン（Ｈ＋）と電子（ｅ−）が生成される。生成されたプロトンはプロトン伝導性電解質膜１によってカソード側触媒層２側へと搬送される。一方、酸化剤ガス流路２４には空気あるいは酸素ガス等の酸化剤ガスがカソード側ガス拡散層４を介してカソード側触媒層２に供給され、プロトン伝導性電解質膜１によって搬送されてきたプロトンと外部回路６からくる電子及び酸化剤ガスとが反応して水が生成される。このようにして燃料電池として機能する。
【０１０８】
本実施の形態に係る燃料電池１０の製造方法は、セパレータ２２，２３を膜・電極接合体１４に形成する方法が第５の実施の形態における製造方法と異なる点であり、他は第５の実施の形態と同様であるので、重複した説明は省略する。
【０１０９】
本実施の形態に係る燃料電池１０の製造方法において、酸化剤ガス流路２４が形成されたセパレータ２２を酸化剤ガス流路２４がカソード側ガス拡散層４側に接するように配置し、燃料流路２５が形成されたセパレータ２３を燃料流路２５がアノード側ガス拡散層５側に接するように配置することにより、図５に示す燃料電池１０を製造することができる。
【０１１０】
本実施の形態によれば、再現性にすぐれ、良好な成形性を有し、無加湿状態で高いプロトン伝導性を有する燃料電池用触媒層２，３を用いるので、安定性に優れ、高性能な燃料電池１０を提供することができる。
【実施例】
【０１１１】
以下において、本発明を実施例に基づいてさらに具体的に説明するが、本発明はこれらの実施例によって何ら限定されるものではなく、その要旨を変更しない範囲において適宜変更実施可能である。
【０１１２】
［実施例１］
（ガス拡散電極）
まず、金属リン酸塩を以下のようにして作製した。酸化スズ(ＳｎＯ２：Ｎａｎｏ  Ｔｅｃ社製)１３．５６ｇ（０．０９モル）及び酸化インジウム（Ｉｎ２Ｏ３：ナカライテスク社製）１．４０ｇ（０．００５０モル）にリン酸水素２アンモニウム(ナカライテスク社製)２７．９９ｇ（０．２１２モル）を加え、これらを薬さじで混合した。
【０１１３】
得られた混合物を坩堝に投入し、約６５０℃で、約２時間程度焼成し、焼結後得られた生成物をめのうばちで粉砕し金属リン酸塩Ｓｎ０．９Ｉｎ０．１Ｐ２Ｏ７を得た。
【０１１４】
次に、金属リン酸塩５ｇに８５％リン酸水溶液０．９ｇ、白金担持カーボン（TEC10E50E、田中貴金属社製）１０ｇ、水５０ｇ、ビーズ４ｇを用いて遊星ボールミルにより約２４時間混合した。これをブレードコーターを用いてガス拡散層４（５）（SGL34BC、SGLカーボン社製）に白金担持量が約０．５ｍｇ／ｃｍ２となるように塗工し、約１４０℃で、約３０分間乾燥して触媒層２（３）を形成しガス拡散電極１２を得た。
【０１１５】
（電解質膜）
次に、電解質膜１として、リン酸ドープポリベンズイミダゾール膜を作製した。
まず、９０ｇのＮ，Ｎ’−ジメチルアセトアミドに、１０ｇのＰＢＩ（質量平均分子量：約７０，０００）を加え、１０質量％のＰＢＩ溶液を作製した。室温にて、２００ｍＬビーカー中の８５％リン酸９０ｇに１０質量％ＰＢＩ溶液１００ｇを撹拌しながら徐々に添加した。得られた混合物を、１７０℃の温度で２〜３日乾燥して、残存しているＮ，Ｎ’−ジメチルアセトアミドを除去した。続いて、ＰＢＩ及びリン酸を含む固形物を、ジェットミルにて粉体状にした。粒径分布測定装置を用いて、得られた粉体の体積平均粒径を測定したところ、５０μｍであった。
【０１１６】
次に、上記工程によって得られたＰＢＩ及びリン酸を含む粉体１５ｇとＰＴＦＥ３ｇを室温で湿式混合した。得られた混合物を、圧延機を用いて圧延し、厚みが３２０μｍのシートを作製した。このシートを１２０℃の温度で２時間乾燥して、残存している溶媒を除去することにより、電解質膜１を得た。
【０１１７】
次に、得られた電解質膜１の両面にガス拡散電極１２を接合して、ＪＡＲＩ標準セルにセル組みした。
なお、ＪＡＲＩ標準セルとは、（財）日本自動車研究所（ＪＡＲＩ：Japan Automobile Research Institute）において、ＰＥＦＣの基礎研究およびＰＥＦＣ用材料(膜、電極触媒、構成部品等)の評価試験用として開発されたセルである。
【０１１８】
［実施例２］
実施例１と同様に作製した金属リン酸塩５ｇに、８５％リン酸水溶液０．９ｇ、白金担持カーボン（TEC10E50E、田中貴金属社製）１０ｇ、６０％ＰＴＦＥディスパージョン（ポリフロンD1-E：ダイキン工業社製）１ｇ、水５０ｇ、ビーズ４ｇを用いて遊星ボールミルにより約２４時間混合した。これをスクリーン印刷を用いて、実施例１と同様のリン酸ドープポリベンズイミダゾール膜（１０ｃｍ×１０ｃｍ角）の両面に白金担持量０．５ｍｇ／ｃｍ2となるよう触媒層面積５ｃｍ×５ｃｍに塗工し、約１２０℃で、約３０分間乾燥して触媒層２（３）を形成し膜・電極接合体１３を作製した。
【０１１９】
次に、得られた膜・電極接合体１３の両面にガス拡散層４（５）（SGL34BC、SGLカーボン社製）を接合して、ＪＡＲＩ標準セルにセル組みした。
【０１２０】
［実施例３］
実施例１と同様に作製した金属リン酸塩５ｇに、８５％リン酸水溶液０．９ｇ、白金担持カーボン（TEC10E50E、田中貴金属社製）１０ｇ、水５０ｇ、ビーズ４ｇを用いて遊星ボールミルにより約２４時間混合した。これをブレードコーターを用いて、５０μｍカプトンフィルムに白金担持量０．５ｍｇ／ｃｍ２となるように塗工し、約１６０℃で、約３０分間乾燥して触媒層２（３）を形成しフィルム基材付き触媒層１１を作製した。
【０１２１】
次に、得られたフィルム基材付き触媒層１１の５ｃｍ×５ｃｍ角を、実施例１と同様のリン酸ドープポリベンズイミダゾール膜（１０ｃｍ×１０ｃｍ角）の両面に転写し、フィルム基材を剥離し、膜・電極接合体１３を作成した。
【０１２２】
次に、得られた膜・電極接合体１３の両面にガス拡散層４，５（SGL34BC、SGLカーボン社製）を接合して、ＪＡＲＩ標準セルにセル組みした。
【０１２３】
［実施例４］
実施例1と同様に作製した金属リン酸塩５ｇに、８５％リン酸塩０．９ｇを混合し１６０℃、３０分熱処理した金属リン酸塩複合体５ｇを、白金担持カーボンTEC10E50E１０ｇ、アクイヴィオンD83-20B( ソルベイソレクシス社製、スルホニルフロリドビニルエーテル‐テトラフルオロエチレン共重合体２０％水溶液)１６ｇにビーズを４ｇ加え、遊星ボールミルで２４時間混合し触媒ペーストを得た。これをカーボンペーパーSGL35BC（SGLカーボン社製）にブレードコーターを用いて白金担持量が０．５ｍｇ／ｃｍ２になるよう塗工し、９５℃、２０分間乾燥して触媒層２（３）を形成しガス拡散電極１２を作製した。
【０１２４】
また、金属リン酸塩５ｇ、８５％リン酸１．８ｇ、アクイヴィオンD83-20B( ソルベイソレクシス社製、スルホニルフロリドビニルエーテル‐テトラフルオロエチレン共重合体２０％水溶液)１０ｇ、水５ｇを加え遊星ボールミルで２４時間混合して作製した電解質膜ペーストを離型ＰＥＴフィルム上にブレードコーターで膜厚１００μｍになるよう塗工・剥離、９５℃、３０分乾燥後剥離し電解質膜とした。
この電解質膜の両面にガス拡散電極１２を配置し、４ＭＰａ、１５０℃の条件で１２０秒ホットプレスすることにより、膜・電極接合体１４を作製した。
【０１２５】
［実施例５］
実施例1と同様に作製した金属リン酸塩５ｇに、８５％リン酸塩０．９ｇを混合し、２００℃、２時間熱処理した金属リン酸塩複合体５ｇを、白金担持カーボンTEC10E50E１０ｇ、ＴＰＳポリマー( アドベント社製、ポリピリジン)の３％Ｎ-メチルピロリドン溶液１０ｇにビーズを４ｇ加え、遊星ボールミルで２４時間混合し触媒ペーストを得た。これをカーボンペーパーSGL35BC（SGLカーボン社製）にブレードコーターを用いて白金担持量が０．５ｍｇ／ｃｍ２になるよう塗工し、９５℃、１２０分間乾燥してガス拡散電極１２を形成した。
【０１２６】
上記と同様に予め熱処理した金属リン酸塩複合体５ｇとＰＭポリマー( アドベント社製)の３％Ｎ-メチルピロリドン溶液１７gを遊星ボールミルで２４時間分散して作製した電解質膜ペーストを厚み１００μｍとなるように離型PET上に塗工し、９６℃、１２０分間乾燥後剥離して電解質膜１を形成した。この膜の両面に上記のガス拡散電極１２を両面に配置し４ＭＰａ、１５０℃の条件で１２０秒ホットプレスすることにより、膜・電極接合体１４を得た。
【０１２７】
［比較例１］
実施例１と同様の金属リン酸塩５ｇに、白金担持カーボン（TEC10E50E、田中貴金属社製）１０ｇ、６０％ＰＴＦＥディスパージョン（ポリフロンD1-E：ダイキン工業社製）１ｇ、水１００ｇを加えて、分散機で分散し触媒ペーストを作製した。これをブレードコーターを用いてガス拡散層（SGL34BC、SGLカーボン社製）に白金担持量が約０．５ｍｇ／ｃｍ2となるように塗工し、約１４０℃で、約３０分間乾燥して触媒層２（３）を形成し、ガス拡散電極１２を得た。
【０１２８】
次に、実施例１と同様に作製した電解質膜１の両面にガス拡散電極１２を接合して、ＪＡＲＩ標準セルにセル組みした。
【０１２９】
［比較例２］
比較例１と同様の触媒ペーストをスクリーン印刷を用いて、実施例１と同様のリン酸ドープポリベンズイミダゾール膜（１０ｃｍ×１０ｃｍ角）の両面に白金担持量０．５ｍｇ／ｃｍ2となるよう触媒層面積５ｃｍ×５ｃｍに塗工し、約１２０℃で、約３０分間乾燥して触媒層２（３）を形成し膜・電極接合体１３を作成した。
【０１３０】
次に、得られた膜・電極接合体１３の両面にガス拡散層４，５（SGL34BC、SGLカーボン社製）を接合して、ＪＡＲＩ標準セルにセル組みした。
【０１３１】
［比較例３］
比較例１と同様の触媒ペーストをブレードコーターを用いて、５０μｍカプトンフィルムに白金担持量０．５ｍｇ／ｃｍ２となるように塗工し、約１６０℃で、約３０分間乾燥して触媒層２（３）を形成しフィルム基材付き触媒層１１を作製した。
【０１３２】
次に、得られたフィルム基材付き触媒層１１の５ｃｍ×５ｃｍ角を、実施例１と同様のリン酸ドープポリベンズイミダゾール膜（１０ｃｍ×１０ｃｍ角）の両面に転写し、膜・電極接合体１３を作成した。
【０１３３】
次に、得られた膜・電極接合体１３の両面にガス拡散層４，５（SGL34BC、SGLカーボン社製）を接合して、ＪＡＲＩ標準セルにセル組みした。
【０１３４】
（起電力の測定）
実施例１〜５、比較例１〜３で得られた各セルについて、温度；１２０℃、ガス供給；（アノード側）無加湿水素，７５ｍｌ/ｍｉｎ、（カソード側）無加湿空気，３１５ｍｌ/ｍｉｎの条件の下で、Ｉ−Ｖ測定を行い、３００ｍＡ／ｃｍ２における各セルの起電力を調べた。結果を表１に示した。
【０１３５】
【表１】
2010245019.tif 000003
【０１３６】
表１に示すように、本発明の範囲内にある実施例１〜５では、３００ｍＡ／ｃｍ2において良好な起電力を示した。これに対して、比較例１〜３では、実施例に比べて極端に低い起電力を示した。
【０１３７】
以上のことから、本発明による燃料電池用触媒層は、再現性にすぐれ、良好な成形性を有し、無加湿状態で高いプロトン伝導性を有することがわかった。
【符号の説明】
【０１３８】
１・・・電解質膜
２・・・燃料電池用触媒層（カソード側）
３・・・燃料電池用触媒層（アノード側）
４・・・ガス拡散層（カソード側）
５・・・ガス拡散層（アノード側）
６・・・外部回路
７・・・フィルム基材
１０・・・燃料電池
１１・・・フィルム基材付き燃料電池用触媒層
１２・・・燃料電池用ガス拡散電極
１３，１４・・・燃料電池用膜・電極接合体
２２・・・セパレータ（カソード側）
２３・・・セパレータ（アノード側）
２４・・・酸化剤ガス流路
２５・・・燃料流路
【図１】
2010245019.tif 000004
【図２】
2010245019.tif 000005
【図３】
2010245019.tif 000006
【図４】
2010245019.tif 000007
【図５】
2010245019.tif 000008